【事件の表示】
　特許第６５１９１１９号発明「偏光ガラス板の製造方法」の特許異議申立事件について、次のとおり決定する。
【結　論】
　特許第６５１９１１９号の特許請求の範囲を、訂正請求書に添付された訂正特許請求の範囲のとおり、訂正後の請求項〔１〜２〕、〔３〜７〕について訂正することを認める。
　特許第６５１９１１９号の請求項１及び２に係る特許を取り消す。
　同請求項３ないし７に係る特許を維持する。
【理　由】
第１　特許異議の申立ての経緯
　特許第６５１９１１９号（以下「本件特許」という。）の請求項１〜７に係る特許についての出願は、平成２６年８月８日に特許出願され、令和元年５月１０日にその特許権の設定登録がされ、令和元年５月２９日に特許掲載公報が発行された。
　本件特許について、令和元年１１月８日に特許異議申立人杉山賢哉（以下「特許異議申立人」という。）から全請求項に対して特許異議の申立てがされた。その後の手続等の経緯の概要は、以下のとおりである。
　
　令和２年　１月２２日付け：取消理由通知書
　令和２年　３月１７日付け：意見書（特許権者）
　令和２年　３月１７日付け：訂正請求書
　令和２年　４月２３日付け：意見書（特許異議申立人）
　令和２年　７月１０日付け：取消理由通知書（決定の予告）
　令和２年　９月１６日付け：意見書（特許権者）
　令和２年　９月１６日付け：訂正請求書（この訂正請求書による訂正の
　　　　　　　　　　　　　　請求を、以下「本件訂正請求」という。）
　令和２年１１月２６日付け：意見書（特許異議申立人）
　
　　なお、令和２年３月１７日付け訂正請求書による訂正の請求は、特許法１２０条の５第７項の規定により、取り下げられたものとみなす。
　
第２　本件訂正請求について
１　訂正の趣旨及び訂正の内容
（１）訂正の趣旨
　本件訂正請求の趣旨は、特許第６５１９１１９号の特許請求の範囲を、本訂正請求書に添付した訂正特許請求の範囲のとおり、訂正後の請求項１〜７について訂正することを求める、というものである。
　
（２）訂正の内容
　本件訂正請求において特許権者が求める訂正の内容は、以下のとおりである。なお、下線は当合議体が付したものであり、訂正箇所を示す。
ア　訂正事項１
　特許請求の範囲の請求項１に「Ｌ１／Ｗ１≧１．０　・・・（１）」と記載されているのを、「
１．５≦
≦１．６５
　
イ　訂正事項２
　特許請求の範囲の請求項３に「０．５≦Ｌ２／Ｗ１≦０．７１　・・・（２）」と記載されているのを、「０．５≦Ｌ２／Ｗ１≦０．
５６
　
ウ　訂正事項３
　特許請求の範囲の請求項５に「請求項１〜４のいずれか一項」と記載されているのを、「請求項
３又は４
　
エ　訂正事項４
　特許請求の範囲の請求項６に「請求項１〜５のいずれか一項」と記載されているのを、「請求項
３
　
オ　訂正事項５
　特許請求の範囲の請求項７に「請求項１〜６のいずれか一項」と記載されているのを、「請求項
３
　
（３）本件訂正請求は、一群の請求項〔１〜７〕に対して請求されたものである。
　また、特許権者から、請求項３〜７についての訂正が認められるときは、請求項３〜７は請求項１〜２と別の訂正単位とする求めがあった。
　
２　訂正の適否
（１）訂正事項１について
　訂正事項１による訂正は、特許請求の範囲の請求項１に記載された「Ｌ１／Ｗ１≧１．０　・・・（１）」を「１．５≦Ｌ１／Ｗ１≦１．６５　・・・（１）」と限定する、訂正である。また、この訂正は、本件特許の願書に添付した明細書の【００３７】及び【００５７】（【表１】実施例１）の記載に基づくものである。
　したがって、訂正事項１による訂正は、特許法１２０条の５第２項ただし書１号に掲げる事項（特許請求の範囲の減縮）を目的とする訂正に該当する。
　また、訂正事項１による訂正は、願書に添付した明細書、特許請求の範囲又は図面に記載した事項の範囲内においてしたものであり、かつ、実質上特許請求の範囲を拡張し、又は変更するものでもない。
　請求項２についてみても、同じである。
　
（２）訂正事項２について
　訂正事項２による訂正は、許請求の範囲の請求項３に記載された「０．５≦Ｌ２／Ｗ１≦０．７１　・・・（２）」を「０．５≦Ｌ２／Ｗ１≦０．５６　・・・（２）」と限定する、訂正である。また、この訂正は、本件特許の願書に添付した明細書の【００５７】（【表１】実施例１）の記載に基づくものである。
　したがって、訂正事項２による訂正は、特許法１２０条の５第２項ただし書１号に掲げる事項（特許請求の範囲の減縮）を目的とする訂正に該当する。
　また、訂正事項２による訂正は、願書に添付した明細書、特許請求の範囲又は図面に記載した事項の範囲内においてしたものであり、かつ、実質上特許請求の範囲を拡張し、又は変更するものでもない。
　請求項４〜７についてみても、同じである。
　
（３）訂正事項３について
　訂正事項３による訂正は、特許請求の範囲の請求項５に記載された「請求項１〜４のいずれか一項」を「請求項３又は４」として、請求項１及び２の記載を引用する請求項５の記載を、請求項１及び２の記載を引用しないものとする、訂正である。
　したがって、訂正事項３による訂正は、特許法１２０条の５第２項ただし書４号に掲げる事項（引用関係の解消）を目的とする訂正に該当する。
　また、訂正事項３による訂正は、願書に添付した明細書、特許請求の範囲又は図面に記載した事項の範囲内においてしたものであり、かつ、実質上特許請求の範囲を拡張し、又は変更するものでもない。
　請求項６〜７についてみても、同じである。
　
（４）訂正事項４について
　訂正事項４による訂正は、特許請求の範囲の請求項６に記載された「請求項１〜５のいずれか一項」を「請求項３〜５のいずれか一項」として、請求項１及び２の記載を引用する請求項６の記載を、請求項１及び２の記載を引用しないものとする、訂正である。
　したがって、訂正事項４による訂正は、特許法１２０条の５第２項ただし書４号に掲げる事項（引用関係の解消）を目的とする訂正に該当する。
　また、訂正事項４による訂正は、願書に添付した明細書、特許請求の範囲又は図面に記載した事項の範囲内においてしたものであり、かつ、実質上特許請求の範囲を拡張し、又は変更するものでもない。
　請求項７についてみても、同じである。
　
（５）訂正事項５について
　訂正事項５による訂正は、特許請求の範囲の請求項７に記載された「請求項１〜６のいずれか一項」を「請求項３〜６のいずれか一項」として、請求項１及び２の記載を引用する請求項７の記載を、請求項１及び２の記載を引用しないものとする、訂正である。
　したがって、訂正事項５による訂正は、特許法１２０条の５第２項ただし書４号に掲げる事項（引用関係の解消）を目的とする訂正に該当する。
　また、訂正事項５による訂正は、願書に添付した明細書、特許請求の範囲又は図面に記載した事項の範囲内においてしたものであり、かつ、実質上特許請求の範囲を拡張し、又は変更するものでもない。
　
（６）小括
　以上のとおりであるから、本件訂正請求による訂正（訂正事項１〜５による訂正）は、特許法１２０条の５第２項ただし書、同法同条９項において準用する同法１２６条５項及び６項の規定に適合する。また、特許権者から別の訂正単位とする求めがあったところ、訂正後の一群の請求項は、〔１〜２〕、〔３〜７〕である。
　よって、本件特許の特許請求の範囲を、訂正請求書に添付された訂正特許請求の範囲のとおり、訂正後の請求項〔１〜２〕、〔３〜７〕について訂正することを認める。
　
第３　本件特許発明
　前記「第２」のとおり、本件訂正請求による訂正は認められた。
　したがって、本件特許の請求項１〜７に係る発明（以下、それぞれ、「本件特許発明１」〜「本件特許発明７」という。）は、本件訂正請求による訂正後の特許請求の範囲の請求項１〜７に記載された事項により特定される、次のとおりのものである。
　
「【請求項１】
　ガラスマトリクス中に延伸金属粒子が配向して分散されてなる偏光ガラス板を製造するための方法であって、
　ハロゲン化金属粒子を含有する所定幅Ｗ０を有するガラスプリフォーム板を加熱しながら延伸成形することにより、ガラスマトリクス中に延伸ハロゲン化金属粒子が配向して分散されてなり、且つ、前記所定幅Ｗ０の０．２倍以下の幅を有するガラス部材を得る延伸成形工程、及び、
　前記ガラス部材に還元処理を施すことにより、前記延伸ハロゲン化金属粒子を還元して偏光ガラス板を得る還元工程、
を含み、
　前記ガラスプリフォーム板の延伸成形工程において、延伸成形中の前記ガラスプリフォーム板の形状が下記式（１）の関係を満たすように、加熱しながら延伸成形することを特徴とする偏光ガラス板の製造方法。
　　１．５≦Ｌ１／Ｗ１≦１．６５　・・・（１）
　　Ｌ１＝前記ガラスプリフォーム板の幅が、元の幅Ｗ０の０．８倍に変形した部分から０．２倍に変形した部分の間の長さ
　　Ｗ１＝Ｗ０×０．５
【請求項２】
　前記式（１）におけるＬ１の値が６０ｍｍ以上であることを特徴とする請求項１に記載の偏光ガラス板の製造方法。
【請求項３】
　ガラスマトリクス中に延伸金属粒子が配向して分散されてなる偏光ガラス板を製造するための方法であって、
　ハロゲン化金属粒子を含有する所定幅Ｗ０を有するガラスプリフォーム板を加熱しながら延伸成形することにより、ガラスマトリクス中に延伸ハロゲン化金属粒子が配向して分散されてなり、且つ、前記所定幅Ｗ０の０．５倍以下の幅を有するガラス部材を得る延伸成形工程、及び、
　前記ガラス部材に還元処理を施すことにより、前記延伸ハロゲン化金属粒子を還元して偏光ガラス板を得る還元工程、
を含み、
　前記ガラスプリフォーム板の延伸成形工程において、延伸成形中の前記ガラスプリフォーム板の形状が下記式（２）の関係を満たすように、加熱しながら延伸成形することを特徴とする偏光ガラス板の製造方法。
　　０．５≦Ｌ２／Ｗ１≦０．５６　・・・（２）
　　Ｌ２＝前記ガラスプリフォーム板の幅が、元の幅Ｗ０の０．８倍に変形した部分から０．５倍に変形した部分の間の長さ
　　Ｗ１＝Ｗ０×０．５
【請求項４】
　前記式（２）におけるＬ２の値が３０ｍｍ以上であることを特徴とする請求項３に記載の偏光ガラス板の製造方法。
【請求項５】
　前記ガラスプリフォーム板の幅Ｗ０が１００ｍｍ以上であることを特徴とする請求項３又は４に記載の偏光ガラス板の製造方法。
【請求項６】
　延伸成形中の前記ガラスプリフォーム板の幅が、元の幅Ｗ０の０．８倍に変形した部分から０．２倍に変形した部分の間において、前記ガラスプリフォーム板の粘度が１０７〜１０１１ｄＰａ・ｓの範囲内となるように加熱することを特徴とする請求項３〜５のいずれか一項に記載の偏光ガラス板の製造方法。
【請求項７】
　前記金属が銀または銅であることを特徴とする請求項３〜６のいずれか一項に記載の偏光ガラス板の製造方法。」
　
第４　取消しの理由の概要
　令和２年７月１０日付け取消理由通知書（決定の予告）により特許権者に通知した取消しの理由は、概略、本件特許の請求項１、２及び５〜７に係る発明（本件訂正請求による訂正前のもの）は、本件特許出願前に日本国内又は外国において頒布された刊行物である、特開２００６−２２１１６６号公報（甲第２号証）に記載された発明及び周知技術に基づいて、本件特許出願前にその発明の属する技術の分野における通常の知識を有する者（以下、「当業者」という。）が容易に発明をすることができたものであるから、請求項１、２及び５〜７に係る特許は、特許法２９条の規定に違反してされたものである、というものである。
　
第５　当合議体の判断
１　本件特許発明１及び２について
（１）引用文献の記載・引用発明
ア　甲第２号証の記載
　取消しの理由で引用された甲第２号証（特開２００６−２２１１６６号公報）には、次の事項が記載されている。なお、下線は当合議体が付した。
　
（ア）「【請求項１】
　
均一な方向に配向して分散した延伸金属粒子を含む偏光ガラスの製造方法であって、
　ハロゲン化金属粒子を内部に析出させた短冊形状のガラス母材を準備する母材準備工程と、
　前記ガラス母材の周囲に配したヒータで前記ガラス母材を加熱しながら、前記ヒータよりも前記ガラス母材の長手方向の外側に設けられた引張手段で前記ガラス母材を長手方向に引っ張ることにより、前記ガラス母材と前記ハロゲン化金属粒子とを延伸する延伸工程と、
　前記延伸工程で延伸された前記ガラス母材に含まれる前記ハロゲン化金属粒子を還元処理する工程と
を備え、
　前記延伸工程において、前記ガラス母材が延伸する延伸部の外形が、前記ガラス母材の長手方向に対して５°から２０°の傾斜角度をなして収縮するように前記ヒータの出力を制御する偏光ガラスの製造方法。
　
（イ）「【技術分野】
【０００１】
　本発明は、偏光ガラス、及び偏光ガラスの製造方法に関する。
【背景技術】
【０００２】
　偏光ガラスは、光通信用途として、近赤外領域における偏波依存型の光アイソレータに用いられる。光アイソレータは２枚の偏光ガラスの間に磁性ガーネット膜を挟んで構成されている。光アイソレータは、光源であるレーザーダイオード（LD）から入射する光を透過し、LDに戻る光を遮断する。
【０００３】
　偏光ガラスは、延伸された金属粒子が一定の方向に配向した状態で分散している。延伸された金属粒子は、長径方向と短径方向とで分光吸収係数が大きく異なる性質（二色性）を有する。偏光ガラスの消光比は、この延伸金属粒子の二色性によって実現される。一般に、長径の軸を偏光軸と呼ぶ。光アイソレータは、２枚の偏光ガラスの偏光軸を４５°の角度差で精度よく配置することによって高い遮断性能を実現する。２枚の偏光ガラスの交差角度が４５°からずれるほど、光アイソレータの遮断性能が低下する。遮断性能が低下すると、LDに戻る光を完全に遮断することができないので、LDの発振が不安定になるという問題を生じる。
【０００４】
　光アイソレータにおいて２枚の偏光ガラスの偏光軸がなす角度を４５°で精度よく確保するために、偏光ガラスには、偏光軸の向きが面内で均一であることが求められる。すなわち、偏光ガラスに分散している延伸金属粒子の配向方向のばらつきを低減することが要求される。
【０００５】
　従来、
偏光ガラスは短冊状に成形されたガラス母材であるプリフォーム
・・・（中略）・・・
【発明が解決しようとする課題】
【０００９】
　しかしながら、従来の、プリフォームに所定の温度分布をつけて延伸する技術では、偏光軸の方向のばらつきが十分に低減できないという課題があった。また、延伸前に予めプリフォームを研磨しても、プリフォームが延伸時に反った場合には延伸ガラスの平面度が低下してしまうという課題があった。また、従来は偏光ガラスの消光比の面内のばらつきを低減する技術が知られていないという課題があった。また、偏光軸のばらつきを十分に低減する具体的な製造方法は知られていなかった。
【課題を解決するための手段】
【００１０】
　上記課題を解決するために、本発明の第１の形態においては、均一な方向に配向して分散した延伸金属粒子を含む偏光ガラスの製造方法は、ハロゲン化金属粒子を内部に析出させた短冊形状のガラス母材を準備する母材準備工程と、ガラス母材の周囲に配したヒータでガラス母材を加熱しながら、ヒータよりもガラス母材の長手方向の外側に設けられた引張手段でガラス母材を長手方向に引っ張ることにより、ガラス母材とハロゲン化金属粒子とを延伸する延伸工程と、延伸工程で延伸された延伸ガラスに含まれるハロゲン化金属粒子を還元処理する工程とを備え、延伸工程において、ガラス母材が延伸する延伸部の外形が、前記ガラス母材の長手方向に対して５°から２０°の傾斜角度をなして収縮するようにヒータの出力を制御する。
【００１１】
　このような製造方法によれば、延伸工程において、ハロゲン化金属粒子がガラス母材の幅方向に関してほぼ均一な応力で引き延ばされ、かつガラス母材の長手方向に均一に配向する。これにより、消光比の面内分布が少なく、偏光軸の向きが均一な偏光ガラスを製造できる。さらに、延伸部の幅方向に関する粘度差が小さい状態でガラス母材を延伸するので、延伸後の平面度の高い偏光ガラス製品を製造できる。
【００１２】
　上記の製造方法において、ヒータは、ガラス母材の延伸部における短冊形状の正面から、延伸部の幅方向の中心付近を加熱するメインヒータと、延伸部における短冊形状の側方から、延伸部の側面を加熱するサイドヒータとを有し、延伸工程において、ガラス母材の短冊形状の幅方向の中心の温度が幅方向の外側の温度と同等以下になるように、メインヒータ及びサイドヒータの出力を制御してもよい。この場合、サイドヒータの出力は、前記メインヒータの出力よりも大きいことが好ましい。これにより、延伸部におけるガラス母材の幅方向に関する温度分布を容易に制御することができ、長手方向への引っ張り応力を延伸部の幅方向に関して均一に揃えることができる。
【００１３】
　上記の製造方法は、延伸工程において、ガラス母材の温度がガラス母材の歪点温度以上且つ軟化点温度以下となるように、ヒータの出力を制御してもよい。このようなヒータ制御により、ガラス母材及びハロゲン化金属粒子をスムーズに延伸することができる。
【００１４】
　上記の製造方法は、延伸工程において、引張手段は、２００ｋｇ/ｃｍ２以上５００ｋｇ/ｃｍ２以下の応力であって、短冊形状の幅方向に関して均一な応力でガラス母材を引っ張ってもよい。これにより、近赤外領域の波長に対する消光比が高い偏光ガラスが得られる。」
　
（ウ）「【発明を実施するための最良の形態】
・・・（中略）・・・
【００１８】
　本実施形態にかかる偏光ガラスの製造方法は、少なくとも母材準備工程、延伸工程、及び還元工程を備える。母材準備工程では、ハロゲン化金属粒子を内部に析出させたガラス母材を準備する。延伸工程では、ヒータでガラス母材を加熱しながらガラス母材とハロゲン化金属粒子とを延伸する。還元工程では、延伸工程で延伸された延伸ガラスに含まれるハロゲン化金属粒子を還元処理することにより、延伸された金属粒子が均一な方向に配向して分散した偏光ガラスを得る。
【００１９】
　母材準備工程は、例えばＵＳＰ４４７９８１９号公報に開示された技術を利用して製造できる。すなわち、母材準備工程は、ガラス溶融工程及び熱処理工程を含む。ガラス溶融工程は、金属とそのハロゲン化物とを含有するガラスを溶融する。本実施形態では、金属として銀を、銀のハロゲン化物として塩化物、臭化物、及びヨウ化物の少なくとも一つを用いる。ガラスの組成は例えばＵＳＰ４１９０４５１号に開示された組成の中から選択できる。なお、金属として銅を、銅とのハロゲン化物としてＣｕＣｌを用いてもよい。
【００２０】
　熱処理工程は、溶融ガラスを加熱処理して、ハロゲン化金属粒子を析出させる。析出するハロゲン化金属粒子は、ＡｇＣｌ、ＡｇＢｒ、及びＡｇＡｇｌであり、その粒径（粒子の直径）は約２０ｎｍ〜５００ｎｍである。熱処理工程はさらに、結晶核を生成する核生成過程と、結晶核が粒成長する粒成長過程の二つの過程を含む。核生成速度と粒成長速度は処理温度によって異なる。核生成は、ガラスの転移点温度より高く軟化点温度より低い温度域のうち、核生成速度が比較的速い温度で少なくとも１時間処理する。一方、粒成長はガラスの軟化点温度より高く、軟化点温度＋７０℃未満の温度域のうち、粒成長速度が比較的速い温度で少なくとも２時間処理する。この熱処理によって析出するハロゲン化金属粒子はＡｇＣｌ及びＡｇＢｒである。また、析出粒子の粒径は２０ｎｍ〜２００ｎｍであり、好ましくは１００ｎｍ以下である。
【００２１】
　析出粒子の粒径や量を間接的に知る値としてｈａｚｅ（曇度）を用いる。熱処理はガラスのｈａｚｅが２％〜３５％になるように調整する。ｈａｚｅが高い場合、析出粒子の粒径が大きいことを示す。析出粒子の粒径が大きい場合、延伸工程において、ハロゲン化金属粒子をより小さい応力で所望のアスペクト比に引き延ばすことができる。従って、ガラス母材及び延伸ガラスの破断を防ぐことができる。一方で、析出粒子の粒径が大きい場合消光比が小さくなりやすく、また挿入損失の増加を引き起こしやすい。従って、ｈａｚｅは２％から３５％、特に好ましくは５％〜２０％の範囲に管理する。
熱処理後のガラスは、所定の短冊形状にプリフォーム加工する
【００２２】
　図１は、本実施形態の延伸工程を行う延伸装置１００の構成を示す。また、図２は、ハロゲン化金属粒子２２が延伸される様子を示す概念図である。延伸装置１００は、電気炉６と、電気炉６の内部に設けられたガラス支持具５と、同じく電気炉６の内部に設けられた各種ヒータ１０、１２、１４、１６、及び２０と、プリフォーム１の長手方向に関して上記の各種ヒータより下方に設けられた引張手段４０とを備える。
【００２３】
　延伸工程では、プリフォーム１をガラス支持具５に固定し、プリフォーム１の周囲に配した各種ヒータでプリフォーム１を加熱しながら、引張手段４０でプリフォーム１を長手方向に引っ張る。本実施形態では、ガラス支持具５で
短冊形状に加工されたプリフォーム１
【００２４】
　プリフォーム１の加熱は、該プリフォーム１の周囲に設けた各種ヒータ１０、１２、１４、１６、及び２０で行う。ヒータは、プリフォーム１の幅方向の収縮が生じる延伸部３における短冊形状の正面から、延伸部３の幅方向の中心付近を加熱するメインヒータ１０と、延伸部３における短冊形状の側方から、延伸部３の側面を加熱するサイドヒータ２０と、メインヒータ１０の上方に所定の間隔で配されるサブヒータ１２、１４、及び１６を有する。
【００２５】
　メインヒータ１０と、サブヒータ１２、１４、及び１６は、プリフォーム１よりやや幅が広い。複数のヒータ１０、１２、１４、１６、及び２０の出力は、それぞれ独立して制御される。これにより、プリフォーム１は延伸に適した温度分布で加熱される。すなわち、プリフォーム１の延伸が良好に行われ、かつ該プリフォーム１の延伸によるハロゲン化金属粒子の延伸が良好に行われる温度分布に加熱される。サブヒータ１２、１４、及び１６は、延伸部３の上方を段階的に加熱する。
【００２６】
　プリフォーム１の粘度が１×１０９ポイズから１×１０１４ポイズとなる温度に加熱した状態で、プリフォーム１に２００Ｋｇ／ｃｍ２〜５００Ｋｇ／ｃｍ２の応力を加えることにより、ハロゲン化金属粒子（ＡｇＣｌ、ＡｇＢｒ）が２：１〜１００：１のアスペクト比に延伸された延伸ガラス７を生成する。より好ましくは、プリフォーム１の粘度は１×１０１０ポイズ〜１×１０１２ポイズの範囲で管理する。さらにプリフォーム１に加える応力は、プリフォーム１の幅方向に関してほぼ均一に加える。また、プリフォーム１に加えるベクトル成分は、プリフォーム１の延伸方向、即ちプリフォーム１の長手方向にほぼ平行になるようにする。応力の大きさは、３００Ｋｇ／ｃｍ２〜４５０Ｋｇ／ｃｍ２が特に好ましい。
【００２７】
　上記の延伸工程において、プリフォーム１の温度がプリフォーム１のガラス転移点以上且つ軟化点温度以下となるように、各種ヒータ１０、１２、１４、１６、及び２０の出力を制御する。更に、プリフォーム１の短冊形状の幅方向の中心の温度が外側の温度と同等以下になるように、メインヒータ１０及びサイドヒータ２０の出力を制御する。本実施形態では、プリフォーム１が延伸する延伸部３の外形が、プリフォーム１の長手方向に対して所定の傾斜角度をなして収縮するように、各ヒータの出力を制御する。例えば、延伸部３の外形が、プリフォーム１の長手方向に対して５°から２０°の傾斜角度をなして収縮するように、メインヒータ１０、サイドヒータ２０、及びサブヒータ１２、１４、１６の出力を制御する。サイドヒータ２０の出力は、メインヒータ１０の出力よりも大きいことが好ましい。延伸部３の傾斜角度が上記の条件を満足している場合、延伸部３の幅方向における両端部は中心部よりも強く加熱される。これにより、メインヒータ１０及びサイドヒータ２０よりも下方で延伸部３が徐々に冷やされる場合に、冷やされやすい両端部と冷やされにくい中心部の粘度差が小さい状態でガラス及びハロゲン化金属粒子２２が延伸される。さらに冷却が進み、ガラス転移点以下の温度においてガラスの延伸が行われなくなった時点でハロゲン化金属粒子２２の延伸も終わる。尚、図２において、プリフォーム１に対するハロゲン化金属粒子２２の大きさは実際よりも大きく示している。
【００２８】
　以上のような延伸工程によれば、ハロゲン化金属粒子２２がプリフォーム１の幅方向に関してほぼ均一な応力で引き延ばされ、かつプリフォーム１の長手方向に均一に配向する。さらに、延伸部の幅方向に関する粘度差が小さい状態でガラス母材を延伸するので、延伸後の平面度の高い偏光ガラス製品を製造できる。なお、延伸工程において、プリフォーム１の幅方向に関する温度分布は均一であってもよい。
【００２９】
　次に、延伸工程で得られた延伸ガラス７の残留歪みを除去する。即ち、ガラスの歪点温度以上、転移点温度以下の温度で延伸ガラス７へのアニール処理を行う。転移点温度より高い、例えば徐冷点温度でアニールを行うと、延伸したハロゲン化金属粒子２２が再球状化する可能性があるので好ましくない。
【００３０】
　還元工程では、水素ガス雰囲気でハロゲン化金属粒子２２の一部または全部を金属粒子にする。還元温度が高いほど水素がガラス内部に深く拡散していくため処理時間を短くできる。しかし、上述のアニール処理と同様に、転移点温度より高いと、ハロゲン化金属粒子２２が再球状化する可能性がある。また、還元温度が十分に高くない場合、還元処理の時間が長くなるので経済的でない。そのため、還元温度はガラスの歪点温度より高く、転移点温度より低い温度で行う。還元工程が終了すると偏光ガラスが得られる。
【００３１】
　本実施形態によれば、消光比の面内分布が少なく、偏光軸の向きが均一な偏光ガラスを製造できる。例えば、ガラス母材から生成した延伸ガラスの延伸方向に対する延伸金属粒子の配向方向の傾き、すなわち偏光軸の傾きは、延伸ガラスの少なくとも１１ｍｍ×１１ｍｍの範囲において、０．５°以下である。
　また、本実施形態で得られる偏光ガラスの少なくとも長さ１１ｍｍ×幅１１ｍｍの範囲における消光比のばらつきは、１０ｄＢ以下である。
　また、本実施形態で得られる偏光ガラスの厚さのばらつきは、短冊形状の幅方向に関して０．０３ｍｍ以下である。
　また、本実施形態で得られる偏光ガラスの消光比は、少なくとも３００ｎｍの波長帯域において５０ｄＢ以上である。
【実施例１】
【００３２】
　重量％で、Ｌｉ２Ｏ：１．８ｗｔ％、Ｎａ２Ｏ：５．５ｗｔ％、Ｋ２Ｏ：５．７ｗｔ％、Ｂ２Ｏ３：１８．２ｗｔ％、Ａｌ２Ｏ３：６．２ｗｔ％、ＳｉＯ２：５６．３ｗｔ％、Ａｇ：０．２４ｗｔ％、Ｃｌ：０．１６ｗｔ％、Ｂｒ：０．１６ｗｔ％、ＣｕＯ：０．０１ｗｔ％、ZｒＯ２：５．０ｗｔ％、ＴｉＯ２：２．３ｗｔ％を有するガラス原料を白金るつぼに入れて約１３５０℃でプリメルトを行った。プリメルトで得られたガラスをキャンディ大に砕いてカレットとして、再び白金るつぼに入れて約１４５０℃で本メルトを行い、グラファイトの型に流し込んで成型し、徐冷炉に入れてアニールを行った後取り出し母材ガラスとした。
【００３３】
　次に母材ガラスを、６１０℃で１時間核生成させた後、７４０℃で４時間粒成長の条件で熱処理を行った。析出したハロゲン化銀粒子ＡｇＣｌ，ＡｇＢｒの平均粒径は６０ｎｍであった。また、このガラスの一部を２ｍｍ厚にしてｈａｚｅを測定したところ約１０％であった。そして、熱処理した母材ガラスを７０×２５０×２ｍｍ（幅×長さ×厚さ）の実験用プリフォームに成形した後に延伸工程を行う。
【００３４】
　延伸工程では、ガラスの粘度が約１×１０１０〜１×１０１１ポイズとなるようにプリフォームを加熱して、引張応力が３５０Ｋｇ／ｃｍ２の大きさでプリフォームの幅方向でほぼ均一になるようにプリフォームを延伸し、延伸ガラスを作製した。この間、プリフォームの延伸部の外形が、延伸ガラスの長手方向に対して約１１°の傾斜角度をなして収縮するようにメインヒータ１０、サイドヒータ２０、及びサブヒータ１２、１４、１６の出力を制御した。この時プリフォームの送り速度は２．０ｍｍ／分、延伸ガラスの引取り速度は３５ｍｍ／分であった。
【００３５】
　この結果、延伸したハロゲン化銀粒子のアスペクト比は２０：１であり、得られた延伸ガラスは幅１７ｍｍであった。また厚さは延伸ガラスの中央部分と両端部分とで、それぞれ０．４９５ｍｍ，０．４９９ｍｍであり、ばらつきは０．０１ｍｍ以下であった。
【００３６】
　次に、延伸ガラスを水素ガス雰囲気に置き、４７０℃、４時間で還元処理を行った。還元後、消光比を測定したところ、１６ｍｍ×１６ｍｍの領域において５５±２dＢであった。さらに偏光軸の傾きを延伸ガラス幅１７ｍｍの中央から±８ｍｍで３６０°の角度で調べたところ、図３に示すように、全ての方角で０．４°（±０．２０°）以下であった。なお、図中、横軸は延伸ガラスの幅方向の位置を示し、０は幅方向の中心を示す。また縦軸は、延伸ガラスの幅方向の中心における偏光軸を基準（傾き０°）とした場合の、幅方向の各点における偏光軸の傾きを示す。以下、図４−６についても同様である。」
　
　（エ）「【図１】
　
　」
　
　（オ）「【図２】
　
　」
　
　イ　引用発明
　前記（ア）〜（オ）によると、甲第２号証には、請求項１に係る発明として、次の発明が記載されていると認められる（以下「引用発明」という。）。
　
　「均一な方向に配向して分散した延伸金属粒子を含む偏光ガラスの製造方法であって、
　ハロゲン化金属粒子を内部に析出させた短冊形状のガラス母材を準備する母材準備工程と、
　前記ガラス母材の周囲に配したヒータで前記ガラス母材を加熱しながら、前記ヒータよりも前記ガラス母材の長手方向の外側に設けられた引張手段で前記ガラス母材を長手方向に引っ張ることにより、前記ガラス母材と前記ハロゲン化金属粒子とを延伸する延伸工程と、
　前記延伸工程で延伸された前記ガラス母材に含まれる前記ハロゲン化金属粒子を還元処理する工程と
を備え、
　前記延伸工程において、前記ガラス母材が延伸する延伸部の外形が、前記ガラス母材の長手方向に対して５°から２０°の傾斜角度をなして収縮するように前記ヒータの出力を制御する偏光ガラスの製造方法。」
　
ウ　甲第３号証の記載
　取消しの理由で周知技術を示す文献として引用された甲第３号証（国際公開第２０１１／１２２５００号）には、次の事項が記載されている。
　
（ア）「［0001］　本発明は光アイソレータ，液晶表示素子等に使用される偏光子を製造する方法に関する。」
　
（イ）「［0039］〔実施例１〕
＜母材ガラスの製造＞
　重量％でＳｉＯ２：４９．８，Ｂ２Ｏ３：２１．３，Ａｌ２Ｏ３：６．９，ＺｒＯ２：８．５，Ｌｉ２Ｏ：５．０，Ｎａ２Ｏ：５．０，Ｋ２Ｏ：４．２，Ａｇ：０．４３，Ｃｌ：０．３０，Ｂｒ：０．１３の組成からなる母材ガラスを作製した（表１において組成Ａとして表す）。すなわち，それぞれの組成を与えるように混合した原料を２０００ｃｃの白金坩堝にて１４５０℃で溶解した後，鋳型に流し込み，ガラス転移点以下まで一旦冷却し，母材ガラスブロックを得た。作製したガラスのガラス転移点は５０３℃，荷重軟化点は５５７℃（ＴＭＡで測定），屈折率ｎｄは１．５２７であった。
［0040］　この母材ガラスブロックを７２０℃に保持した電気炉中で４時間熱処理を行い，熱処理済母材ガラスブロックを作製した。この熱処理済母材ガラスは，ハロゲン化銀結晶の析出によって白色に濁っていた。
［0041］　また，熱処理済母材ガラスについて，析出したハロゲン化銀結晶の粒径の計測を行った。計測の手順は次のとおりである。すなわち，熱処理済母材ガラスを破断して平滑面を得た。得られた平滑面を５重量％ＨＦ水溶液で１５秒間エッチングした。析出粒子部分が選択的に溶解してできる球形の孔を走査型電子顕微鏡（ＳＥＭ）で観察して行った。このときの平均粒子径（個数平均粒子径）は１３０ｎｍであった。熱処理済母材ガラスを幅１００ｍｍ×厚さ４ｍｍ×長さ８００ｍｍの板状に加工し，プリフォームを得た。
［0042］＜延伸＞
　このプリフォームを，粘度が約１０８ｄＰａ・ｓとなる６２０℃まで加熱し，挿入速度４ｍｍ／分，引出速度２０ｍｍ／分で延伸した。このときの引張荷重は６４ｋｇｆであった。延伸後の断面は幅約５０ｍｍ×厚さ約１．６ｍｍであった。
　次に，挿入方向と引出方向を逆にして，６００℃まで加熱し，挿入速度４ｍｍ／ｍｉｎ，引出速度２０ｍｍ／ｍｉｎで２段階目の延伸を行った。このときの引張荷重は３９ｋｇｆであった。延伸後の断面は幅約２３ｍｍ×厚さ約０．７ｍｍであった。
［0043］＜還元処理＞
　延伸したガラスを長さ方向１０ｍｍに切断し，０．２ｍｍ厚に精密研磨し，水素還元処理を施した。還元処理は，大気圧下で１００％水素ガスを流量１０ｍｌ／分でフローしながら４８０℃で４時間行った。」
　
エ　甲第４号証の記載
　取消しの理由で周知技術を示す文献として引用された甲第４号証（特開２００８−２９９３２９号公報）には、次の事項が記載されている。
　
（ア）「【技術分野】
【０００１】
　本発明は、偏光ガラスの製造方法に係り、さらに詳しくは、面内の偏光軸ずれを小さく製造できる方法に関する。本発明の製造方法によって製造された偏光ガラスは、光通信などに利用される小型光アイソレータ、液晶・電気光学結晶・ファラデーローテータなどの組み合わせからなる光スイッチや電気磁気センサ等の偏光子として用いられる。」
　
（イ）「【００３３】
　本発明では、プリフォームとなるガラスを、粘度が１×１０７〜１×１０１１ポアズに相当する温度となるよう加熱し延伸する。１×１０７ポアズ以下の粘度では、ガラスが軟らかくなり過ぎて、延伸に必要な張力がかけられず、偏光ガラスを作製した場合、実用上必要となる消光比が得られない。また１×１０１１ポアズ以上の粘度では、ガラスが硬くなりすぎて、延伸する際に延伸したガラスの破損が頻繁に発生する。」
　
（ウ）「【実施例】
【００４８】
　以下、実施例と比較例について述べる。
《実施例１》
（１）プリフォームの作成
　重量％で、ＳｉＯ２５９．９％、ＡｌＦ３２％、Ａｌ２Ｏ３６．８％、Ｂ２Ｏ３２０％、Ｎａ２Ｏ９．７％、ＮａＣｌ１％、ＣｕＣｌ０．５％、ＳｎＯ０．１％からなる組成のガラスを、５リットルの白金ルツボにて１４１０℃で溶解した後、鋳型に流し込み４７０℃で除冷し、ガラスブロックを作製した。このガラスブロックから適当な大きさに切り出し、７００℃にて６時間熱処理し、前記ガラスブロック中に平均粒径約１００ｎｍの塩化銅粒子を含むガラスを得た。このガラスを加工して、８０×２５０×３．５ｍｍｔの面の両側を光学的に研磨した板状のガラスプリフォームを得た。
【００４９】
（２）延伸工程
　上記のプリフォームを図３に示す線引き装置で加熱延伸した。プリフォーム２１を送り装置２２に取り付け、前記プリフォーム２１の下端部が、加熱炉２３のほぼ中央にくるように位置をセットした。図示しない温度制御装置により加熱炉２３内の温度を７１０℃まで昇温した。プリフォーム２１の下端には、針金が巻きつけてあり、加熱炉２３の温度が安定した後、前記針金に荷重をかけ、ガラスの伸長を開始し、引っ張り装置２４のローラ部に伸長したガラスが達した後、針金の荷重をはずした。
【００５０】
　延伸してシート状になったガラスを引っ張り装置２４である駆動ローラに挟み、加熱炉２３内の温度を６９０℃に再設定した。温度が安定した後、プリフォーム送り装置２２によりプリフォーム２１を６ｍｍ／分で送り、同時にローラにより張力をかけて、引き取り速度は１６０ｍｍ／分で連続的にシート状ガラスを引っ張った。得られたガラスシート形状は、およそ幅１５．５ｍｍ、厚さ０．６８ｍｍで、引っ張り応力は２５．５ＭＰａだった。次にガラスシートを長さ１００ｍｍに切断したとき、１ｍｍ以上湾曲しているシートは、５０枚中０枚であった。
【００５１】
（３）還元
　得られたガラスシートを０．２ｍｍｔに研磨して、このガラスを１気圧の水素ガス雰囲気中で、４２５℃で８時間熱処理して、ガラス表面の塩化銅微粒子を金属銅に還元処理した。還元層厚は、片面約４０μｍだった。次に、図４（ａ）に示すように、１１ｍｍ角の正方形に延伸方向に平行に切断して偏光ガラス１を作製した。
【００５２】
（４）偏光軸測定
　得られた偏光ガラス１面内の中心点ａの偏光軸の角度（直線偏光が最も共鳴吸収されて消光する角度）を基準として、中心点ａから延伸方向に平行に３．５ｍｍ離れた点ｂ、ｃと、中心点ａから延伸方向に垂直に３．５ｍｍ離れた点ｄ、ｅと、点ｂ、ｃから延伸方向に垂直に３．５ｍｍ離れた点ｆ、ｇ、ｈ、ｉ　の、一辺が７ｍｍの正方形の周辺８点における消光比と偏光軸ずれ（各点での偏光軸角度とａの偏光軸角度との差）を測定した結果を表１に示す。また、上記方法で作製した偏光ガラスを任意に５０枚選んで偏光軸ずれを調べ、各点における偏光軸ずれの絶対値の最大値を表２に示す。
【００５３】
《実施例２》
（１）プリフォームの作成
　実施例１と同じ組成でガラスを溶融してガラスブロックを作製し、同様の熱処理を行い、塩化銅粒子を含むガラスを得た。このガラスを加工して、１１０×２５０×３．５ｍｍｔの面の両側を光学的に研磨した板状のガラスプリフォームを得た。
【００５４】
（２）延伸工程
　実施例１と同様の方法で、上記プリフォームを線引きした。但し、送り速度は８ｍｍ／分で、引き取り速度は２４０ｍｍ／分に設定した。得られたガラスシート形状は、およそ幅２０ｍｍ厚さ０．６４ｍｍで、引っ張り応力は２３．５ＭＰａだった。次にガラスシートを長さ１００ｍｍに切断したとき、１ｍｍ以上湾曲しているシートは、５０枚中０枚であった。
【００５５】
（３）還元
　得られたガラスシートを０．２ｍｍｔに研磨して、このガラスを１気圧の水素ガス雰囲気中で、４３５℃で５時間熱処理して、ガラス表面の塩化銅微粒子を金属銅に還元処理した。次に、図４（ｂ）に示すように、１１ｍｍ角の正方形に延伸方向に４５度傾けて切断して偏光ガラス１を作製した。
【００５６】
（４）偏光軸測定
　得られた偏光ガラス１面内の中心点ｊの偏光軸の角度を基準として、ｊから延伸方向に４５度傾けた角度に３．５ｍｍ離れた点ｋ、ｌ、ｍ、ｎと、この４点を一辺７ｍｍの正方形の各辺の中点とする正方形の４角の点ｏ、ｐ、ｑ、ｒの８点における消光比と偏光軸ずれを測定した結果を表１に示す。また、上記方法で作製した任意５０枚の偏光ガラスの偏光軸ずれを調べ、各点における偏光軸ずれの絶対値の最大値を表２に示す。
【００５７】
《実施例３》
　実施例１と同様に、サイズ８０×２５０×７ｍｍｔのプリフォームを作製し、加熱延伸を行った。プリフォームの送り速度は１０ｍｍ／分で、引き取り速度を２６０ｍｍ／分にして線引きした。得られたガラスシート形状は、およそ幅１６ｍｍ、厚さ１．７ｍｍで、引っ張り応力は２４．５ＭＰａだった。ガラスシートを長さ１００ｍｍに切断したとき、１ｍｍ以上湾曲しているシートは、５０枚中０枚であった。
【００５８】
　得られたガラスシートを実施例１と同様に研磨、還元し、１１ｍｍ角の正方形に延伸方向に平行に切断して偏光ガラスを作製した。実施例１と同様に消光比と偏光軸ずれを測定した結果を表１に示す。また、上記方法で作製した偏光ガラスを任意に５０枚選び偏光軸ずれを調べ、各点における偏光軸ずれの絶対値の最大値を表２に示す。」
　
（２）本件特許発明１について
ア　対比
　本件特許発明１と引用発明とを対比する。
（ア）ガラスプリフォーム板
　引用発明の「偏光ガラスの製造方法」は、前記（１）イで述べた工程を具備する。
　この工程からみて、引用発明の「短冊形状のガラス母材」は、当業者において「プリフォーム」と呼ばれる、ガラスの部材である（当合議体注：甲第２号証の【０００５】、【００２１】及び【００２３】の記載からも確認できる事項である。）。
　また、引用発明の「ガラス母材」は、「ハロゲン化金属粒子を内部に析出させた短冊形状の」ものである。
　上記の形状からみて、引用発明の「ガラス母材」は、所定幅を有し、板状であるといえる。さらに、上記の組成からみて、引用発明の「ガラス母材」は、ハロゲン化金属粒子を含有するといえる。
　そうすると、引用発明の「ガラス母材」は、本件特許発明１の「ハロゲン化金属粒子を含有する所定幅Ｗ０を有する」とされる、「ガラスプリフォーム板」に相当する。
　
（イ）延伸成形工程
　引用発明の「偏光ガラスの製造方法」は、「前記ガラス母材の周囲に配したヒータで前記ガラス母材を加熱しながら、前記ヒータよりも前記ガラス母材の長手方向の外側に設けられた引張手段で前記ガラス母材を長手方向に引っ張ることにより、前記ガラス母材と前記ハロゲン化金属粒子とを延伸する延伸工程」を具備する。
　上記の工程からみて、引用発明の「延伸工程」は、ガラス母材及びハロゲン化金属粒子を加熱しながら延伸、成形することによりガラス部材を得る延伸成形工程である。また、上記の工程により、ガラス母材中のハロゲン化金属粒子が延伸され、ガラスマトリクス中に配向した状態で分散されることは、技術的にみて明らかである。
　したがって、引用発明の「延伸工程」は、本件特許発明１の「延伸成形工程」に相当する。そして、引用発明の「延伸工程」は、本件特許発明１の「延伸成形工程」における、「ハロゲン化金属粒子を含有する所定幅Ｗ０を有するガラスプリフォーム板を加熱しながら延伸成形することにより、ガラスマトリクス中に延伸ハロゲン化金属粒子が配向して分散されてな」る「ガラス部材を得る」という要件を満たしている。また、引用発明の（延伸後の）「ガラス母材」は、本件特許発明１の「ガラス部材」に相当する。
　
（ウ）還元工程
　引用発明の「偏光ガラスの製造方法」は、「前記延伸工程で延伸された前記ガラス母材に含まれる前記ハロゲン化金属粒子を還元処理する工程」を具備する。
　上記の工程は、その文言が意味するものであるところ、この工程により得られる引用発明の「偏光ガラス」が板状のものであることは、自明である。
　そうすると、引用発明の「還元処理する工程」は、本件特許発明１の「還元工程」に相当する。そして、引用発明の「還元処理する工程」は、本件特許発明１の「還元工程」における、「前記ガラス部材に還元処理を施すことにより、前記延伸ハロゲン化金属粒子を還元して偏光ガラス板を得る」という要件を満たしている。
　
（エ）偏光ガラス板を製造するための方法
　以上（ア）〜（ウ）の対比結果並びに引用発明及び本件特許発明１の全体構成からみて、引用発明の「偏光ガラスの製造方法」は、本件特許発明１の「偏光ガラス板の製造方法」に相当する。また、引用発明の「偏光ガラスの製造方法」は、本件特許発明１の「ガラスマトリクス中に延伸金属粒子が配向して分散されてなる偏光ガラス板を製造するための方法であって、」「延伸成形工程、及び」「還元工程、を含む」「偏光ガラス板の製造方法」という要件を満たしている。
　
イ　一致点
　上記アによると、本件特許発明１と引用発明は次の点で一致する。
　「ガラスマトリクス中に延伸金属粒子が配向して分散されてなる偏光ガラス板を製造するための方法であって、
　ハロゲン化金属粒子を含有する所定幅Ｗ０を有するガラスプリフォーム板を加熱しながら延伸成形することにより、ガラスマトリクス中に延伸ハロゲン化金属粒子が配向して分散されてなるガラス部材を得る延伸成形工程、及び、
　前記ガラス部材に還元処理を施すことにより、前記延伸ハロゲン化金属粒子を還元して偏光ガラス板を得る還元工程、
を含む、偏光ガラス板の製造方法。」
　
ウ　相違点
　他方、本件特許発明１と引用発明は次の点で相違する。
（相違点１）
　「延伸成形工程」が、本件特許発明１は、「前記所定幅Ｗ０の０．２倍以下の幅を有するガラス部材を得」て、「延伸成形中の前記ガラスプリフォーム板の形状が」、「式（１）」「の関係を満たすように、加熱しながら延伸成形する」のに対し、引用発明は、そのような構成を有するのかが明らかでない点。
（当合議体注：式（１）は、以下のとおりである。
　　１．５≦Ｌ１／Ｗ１≦１．６５　・・・（１）
　　Ｌ１＝前記ガラスプリフォーム板の幅が、元の幅Ｗ０の０．８倍に変形した部分から０．２倍に変形した部分の間の長さ
　　Ｗ１＝Ｗ０×０．５）
　
エ　判断
　相違点１について検討する。
　「ハロゲン化金属粒子を含有するガラスプリフォームを延伸して偏光ガラスを製造する方法において、ガラスプリフォームの延伸後の幅を延伸前の幅の０．２倍以下とすること」は、本件特許出願前に周知の技術である（例えば、甲第４号証の【００４８】〜【００５８】を参照のこと。以下「周知技術１」という。）。
　また，ガラス母材（プリフォーム）の延伸前の幅に対する延伸後の幅の比率をどの程度とするかは、用意できるガラス母材（プリフォーム）の幅や目的とする偏光ガラスの幅，延伸倍率などに応じて当業者が適宜決定すべき事項であることを考慮すると、引用発明において周知技術１を採用することは、当業者における通常の創意工夫の範囲内の事項である。
　なお、引用発明は、甲第２号証に記載された実施例に係る発明ではなく，また，実施例のものに限定解釈すべき特段の事情もないから、前記比率を０．２４倍以下とすることを阻害する要因は見いだせない。
　そして、引用発明において周知技術１を採用したものの延伸工程においては、「ガラス母材の長手方向に対」する「延伸部の外形」の「傾斜角度」が２０°である場合に、Ｌ１／Ｗ１＝１．６５（Ｌ１＝ガラス母材の幅が、元の幅Ｗ０の０．８倍に変形した部分から０．２倍に変形した部分の間の長さ、Ｗ１＝Ｗ０×０．５）となり、本件特許発明１の式（１）の要件を、その上限値（１．６５）において満たすことになる。
　そうすると、引用発明において周知技術１を採用したもので、「ガラス母材の長手方向に対」する「延伸部の外形」の「傾斜角度」が２０°であるものは、相違点１に係る本件特許発明１の構成を具備するものになるといえる。
　
オ　小括
　したがって、本件特許発明１は、甲第２号証に記載された発明及び周知技術に基づいて、当業者が容易に発明をすることができたものである
　
（３）本件特許発明２について
ア　対比
　本件特許発明２と引用発明とを対比すると、両者は、相違点１に加え、次の相違点２で相違し、その余の構成においては一致する。
　
（相違点２）
　本件特許発明２は、「式（１）におけるＬ１の値が６０ｍｍ」であるのに対し、引用発明は、そのような構成を有するのかが明らかでない点。
　
イ　判断
（ア）相違点１については、前述したとおりである。
　
（イ）相違点２について検討する。
　ハロゲン化金属粒子を含有するガラスプリフォームを延伸して偏光ガラスを製造する方法において、ガラスプリフォームの延伸前の幅を１００ｍｍ以上とすることは、本件特許出願前に周知の技術である（例えば、甲第３号証の［0041］、甲第４号証の【００５３】を参照のこと。以下「周知技術２」という。）。
　ガラス母材（プリフォーム）の延伸前の幅は、目的とする偏光ガラスの幅に応じて当業者が適宜決定すべき事項であるところ、引用発明において周知技術１を採用したもので、「ガラス母材の長手方向に対」する「延伸部の外形」の「傾斜角度」が２０°であるものにおいて、周知技術２を採用することは、当業者における通常の創意工夫の範囲内の事項である。
　そして、周知技術２を採用した場合、ガラス母材の幅が、元の幅の０．８倍に変形した部分から０．２倍に変形した部分の間の長さ（Ｌ１に相当する）は、６０ｍｍ以上であり、相違点２に係る本件特許発明２の構成を具備するものになるといえる。
　
ウ　小括
　したがって、本件特許発明２は、甲第２号証に記載された発明及び周知技術に基づいて、当業者が容易に発明をすることができたものである
２　本件特許発明３ないし７について
（１）本件特許発明３について
ア　対比・一致点・相違点
　前記１（２）アと同様にして、本件特許発明３と引用発明とを対比すると、両者は、次の点で一致し、また、次の相違点３で相違する。
　
（一致点）
「ガラスマトリクス中に延伸金属粒子が配向して分散されてなる偏光ガラス板を製造するための方法であって、
　ハロゲン化金属粒子を含有する所定幅Ｗ０を有するガラスプリフォーム板を加熱しながら延伸成形することにより、ガラスマトリクス中に延伸ハロゲン化金属粒子が配向して分散されてなるガラス部材を得る延伸成形工程、及び、
　前記ガラス部材に還元処理を施すことにより、前記延伸ハロゲン化金属粒子を還元して偏光ガラス板を得る還元工程、
を含む、偏光ガラス板の製造方法。」
　
（相違点３）
　「延伸成形工程」が、本件特許発明３は、「前記所定幅Ｗ０の０．５倍以下の幅を有するガラス部材を得」て、「延伸成形中の前記ガラスプリフォーム板の形状が」、「式（２）」「の関係を満たすように、加熱しながら延伸成形する」のに対し、引用発明は、そのような構成を有するのかが明らかでない点。
（当合議体注：式（２）は、以下のとおりである。
　　０．５≦Ｌ２／Ｗ１≦０．５６　・・・（２）
　　Ｌ２＝前記ガラスプリフォーム板の幅が、元の幅Ｗ０の０．８倍に変形した部分から０．５倍に変形した部分の間の長さ
　　Ｗ１＝Ｗ０×０．５
　
イ　判断
　相違点３について検討する。
　相違点３に係る本件特許発明３の構成（特に、「延伸成形中の前記ガラスプリフォーム板の形状が」、「式（２）」「０．５≦Ｌ２／Ｗ１≦０．５６」「の関係を満たすように、加熱しながら延伸成形する」こと）は、甲第２号証に記載されていない。また、同構成が公知又は周知であることを示す他の証拠も発見しない。さらに、引用発明において、同構成を採用する動機付けも見い出せない。そして、本件特許発明３は、同構成を有することにより、本件特許明細書の【００２０】に記載された「偏光軸のずれが小さい偏光ガラス板を容易に製造することが可能となる」という効果を奏するものである。
　そうすると、引用発明において同構成を採用することは、当業者が容易になし得たことであるとはいえない。
　
ウ　小括
　したがって、本件特許発明３は、甲第２号証に記載された発明及び周知技術に基づいて、当業者が容易に発明をすることができたものであるとはいえない。
　
（２）本件特許発明４ないし７について
　本件特許の特許請求の範囲の請求項４ないし７は、いずれも、請求項３を直接又は間接的に引用するものであって、本件特許発明４ないし７は、本件特許発明３の構成を全て具備し、これに限定を加えたものに該当する。そうすると、前記（１）のとおり、本件特許発明３が、甲第２号証に記載された発明及び周知技術に基づいて、当業者が容易に発明をすることができたものであるとはいえない以上、本件特許発明４ないし７も、甲第２号証に記載された発明及び周知技術に基づいて、当業者が容易に発明をすることができたものであるとはいえない。
　
第６　むすび
　本件特許発明１及び２は、いずれも、本件特許出願前に日本国内又は外国において頒布された刊行物である甲第２号証（特開２００６−２２１１６６号公報）に記載された発明及び周知技術に基づいて、本件特許出願前に当業者が容易に発明をすることができたものであるから、請求項１及び２に係る特許は、いずれも、特許法２９条の規定に違反してされたものである。
　したがって、請求項１及び２に係る特許は、いずれも、特許法１１３条２号に該当し、取り消されるべきものである。
　また、請求項３ないし７に係る特許は、いずれも、特許異議申立書に記載した特許異議申立理由によっては取り消すことはできない。さらに、他に請求項３ないし７に係る特許を取り消すべき理由を発見しない。
　よって、結論のとおり決定する。
【異議決定日】
令和３年１月８日（２０２１．１．８）
【訂正の要旨】
審決（決定）の【理由】欄参照。
（５７）【特許請求の範囲】
　【請求項１】
　ガラスマトリクス中に延伸金属粒子が配向して分散されてなる偏光ガラス板を製造するための方法であって、
　ハロゲン化金属粒子を含有する所定幅Ｗ０を有するガラスプリフォーム板を加熱しながら延伸成形することにより、ガラスマトリクス中に延伸ハロゲン化金属粒子が配向して分散されてなり、且つ、前記所定幅Ｗ０の０．２倍以下の幅を有するガラス部材を得る延伸成形工程、及び、
　前記ガラス部材に還元処理を施すことにより、前記延伸ハロゲン化金属粒子を還元して偏光ガラス板を得る還元工程、
を含み、
　前記ガラスプリフォーム板の延伸成形工程において、延伸成形中の前記ガラスプリフォーム板の形状が下記式（１）の関係を満たすように、加熱しながら延伸成形することを特徴とする偏光ガラス板の製造方法。
　
１．５≦
≦１．６５
　Ｌ１＝前記ガラスプリフォーム板の幅が、元の幅Ｗ０の０．８倍に変形した部分から０．２倍に変形した部分の間の長さ
　Ｗ１＝Ｗ０×０．５
　【請求項２】
　前記式（１）におけるＬ１の値が６０ｍｍ以上であることを特徴とする請求項１に記載の偏光ガラス板の製造方法。
　【請求項３】
　ガラスマトリクス中に延伸金属粒子が配向して分散されてなる偏光ガラス板を製造するための方法であって、
　ハロゲン化金属粒子を含有する所定幅Ｗ０を有するガラスプリフォーム板を加熱しながら延伸成形することにより、ガラスマトリクス中に延伸ハロゲン化金属粒子が配向して分散されてなり、且つ、前記所定幅Ｗ０の０．５倍以下の幅を有するガラス部材を得る延伸成形工程、及び、
　前記ガラス部材に還元処理を施すことにより、前記延伸ハロゲン化金属粒子を還元して偏光ガラス板を得る還元工程、
を含み、
　前記ガラスプリフォーム板の延伸成形工程において、延伸成形中の前記ガラスプリフォーム板の形状が下記式（２）の関係を満たすように、加熱しながら延伸成形することを特徴とする偏光ガラス板の製造方法。
　０．５≦Ｌ２／Ｗ１≦
０．５６
　Ｌ２＝前記ガラスプリフォーム板の幅が、元の幅Ｗ０の０．８倍に変形した部分から０．５倍に変形した部分の間の長さ
　Ｗ１＝Ｗ０×０．５
　【請求項４】
　前記式（２）におけるＬ２の値が３０ｍｍ以上であることを特徴とする請求項３に記載の偏光ガラス板の製造方法。
　【請求項５】
　前記ガラスプリフォーム板の幅Ｗ０が１００ｍｍ以上であることを特徴とする請求項
３又は４
　【請求項６】
　延伸成形中の前記ガラスプリフォーム板の幅が、元の幅Ｗ０の０．８倍に変形した部分から０．２倍に変形した部分の間において、前記ガラスプリフォーム板の粘度が１０７〜１０１１ｄＰａ・ｓの範囲内となるように加熱することを特徴とする請求項
３
　【請求項７】
　前記金属が銀または銅であることを特徴とする請求項
３